(57)【要約】      （修正有）【課題】水浸入を防止するため、第1の水浸入防止として、雨水時に吸音面材の表面に水の表面張力を用いた水膜壁を造り、第2に吸音面材に付着した水分および一部内部に浸入した水分の蒸発を促進させる対候防音壁を提供する。【解決手段】吸音面材の表面に水の表面張力を用いた水膜壁を造る条件を整えるために、材料はアルミ繊維マット状材１を選択し、このアルミ繊維マット状材１の密度と積層構造を長期に安定させるため、吸音層を構成するハニカム材４に接着剤５を付着させた後、アルミ繊維マット状材面１に当て接着剤５を浸透させ、アルミ繊維マット状材１にハニカム形状の接着区画壁１１を形成し、表面張力が効果的に働き水膜を造り易い条件を整える。【選択図】図４
2014020024.tif 000002
【特許請求の範囲】
【請求項１】
アルミニウム繊維マット状材の両面を２枚のアルミエキスバンドメタルで挟んだ吸音面材と、上記吸音面材の片方の面に接着されたハニカム材と、上記ハニカム材のセル空間内に充填された連通気泡の硬質フェノールフォーム材と、上記ハニカム材の上記吸音面材との接着面とは異なる他方の面に接着された金属、樹脂、或いは無機材など非通気材よりなる反射面材からなり、
上記吸音面材のアルミエキスバンドメタルが有する菱形開孔部を介してアルミ繊維マット状材と上記ハニカム材とを接着した接着剤が上記ハニカム材の形状を維持しながら上記アルミ繊維マット状材の内部を浸透して上記ハニカム材との接着面とは異なる側の吸音面に到達していること
を特徴とする耐候性防音パネル構造体。
【請求項２】
アルミ繊維マット状材を構成するアルミ繊維の繊維間の隙間は、吸音面材のハニカム材が接着されている面とは反対側の面から侵入する水が表面張力で形成する水滴以下のサイズを有し、上記アルミ繊維マット状材は上記水滴の侵入深さ以上の厚みを有することを特徴とする請求項１記載の耐候性防音パネル構造体。
【請求項３】
フォーム材は連通気泡の硬質フェノールフォーム材からなることを特徴とする請求項１記載の耐候性防音パネル構造体。
【請求項４】
ハニカム材質は金属・樹脂・パルプ系の耐水材又は耐水処理がされた材料からなることを特徴とする請求項１記載の耐候性防音パネル構造体。
【請求項５】
アルミ繊維層部を含むアルミエキスバンドメタル部とハニカム材の接着はエマルジョン系接着剤を用い、反射面材とハニカム材との接着はエポキシ系接着剤からなることを特徴とする請求項１記載の耐候性防音パネル構造体。
【請求項６】
ハニカム材の一方の面のセル壁の先端に液状接着剤を帯状に付着させ、２枚のアルミエキスバンドメタルでアルミ繊維マット状材を挟んだ吸音面材の一面に上記接着剤を付着させたハニカム材を上部から押し当て、上記接着剤を自重でアルミ繊維マット状材内に落下、浸透させ上記吸音面材の他の一面に到達させ、連通気泡構造を有する硬質フェノールフォーム材を上記ハニカム材の他の一面から押し込みハニカム材のセル空間へ充填させ、上記硬質フェノールフォーム材を充填させた側のハニカム面に反射面材を接着剤で付着させる工程を含む耐候性防音パネル構造体の製造方法。
【請求項７】
ハニカム材の一方の面のセル壁の先端に液状接着剤を帯状に付着させ、２枚のアルミエキスバンドメタルでアルミ繊維マット状材を挟んだ吸音面材の一面に上記接着剤を付着させたハニカム材を上部から押し当て、上記接着剤の硬化前に連通気泡構造を有する硬質フェノールフォーム材を上記ハニカム材の他の一面から押し込みハニカム材のセル空間へ充填させ、上記充填圧力により上記接着剤をアルミ繊維マット状材内に落下、浸透させ上記吸音性面材の他の一面に到達させ、上記硬質フェノールフォーム材を充填させた側のハニカム面に反射性面材を接着剤で付着させる工程を含む耐候性防音パネル構造体の製造方法。
【発明の詳細な説明】
【技術分野】
【０００１】
耐候防音壁を実現するためのパネル構造体に関する
【背景技術】
【０００２】
騒音対策の防音壁の構造は、一般的に吸遮音構造を採用している。具体的には、吸音面材、吸音層及び遮音面材の三層構造である。遮音面材は反射面材とも呼ばれる。
吸音層は多孔質材構造で、多くはグラスウール材・ロックウール材等繊維系が一般的である。しかしながらこれら繊維系の多孔質材は耐水性がなく水を含むと多孔構造が崩れ又含水した重量で体積減少が起き、初期機能が無くなる問題がある。
雨天時に材料の表面に含水しても防音機能が維持される、または、一時的に含水により防音機能が劣化しても、晴天になり時間が経過すれば、初期機能を回復する材料及び構造は知られていない。
【０００３】
このため、耐水対策としてフィルムで被う方法或いは吸音層に撥水剤を使用する方法がある（特許文献１〜４）。しかし、フィルム使用は、耐候性を上げるフィルム材質、厚さ、被い方法等の条件設定が伴い又作業中のフィルム破損・使用中破損等の対策条件を整えねばならない不安定な要素がある。フィルムを使用しない方法として撥水剤使用の材料又は吸音層を撥水性の表面材でカバーしている材料もあるが、撥水剤の径時劣化、むき出しになる切断部の端面処理等、完全な防水対策が出来ない部分がある。吸音機能の面からもフィルム及び撥水剤使用は、周波数帯の有効吸音性範囲を狭くするという問題もあった。
【０００４】
特許文献１の技術では、グラスウール、ロックウール材を吸音材（特許文献１では、吸音層を吸音材と称す。以下同じ）として使用し、耐水対策は撥水剤である。吸音材を保護するための網状板材は穴が穿設された薄板で、水切りには不十分であり、雨水が吸音材に直接触れる。撥水加工した吸音材でも吸音材の有する多孔の中には水が入って溜まり、重量による体積変化が起き、性能低下をもたらす。水の浸入による溜まりと蒸発が撥水剤を劣化させ、長期においては初期の吸音機能を失うという問題がある。
【０００５】
特許文献２の技術では、防水対策として、グラスウール材を着色合成繊維の不織布からなる着色防水層（フィルム）で被っている。又使用するフィルムの反射作用により、吸音率の良い範囲が２５０〜１、０００Ｈｚであり、開示された有効範囲が狭い。又吸音率を確保するため、空気層を設ける事で厚みが９５ｍｍと厚くなり、重量は２５ｋｇ／ｍ２で重いという問題がある。
【０００６】
特許文献３の技術では、グラスウールはクロス・フィルム等により表面を被覆するため高周波数の吸音率が低下し、吸音性能を低下させる問題があり、その対策として、排水層及び排水口を配置した構造を開示している。
【０００７】
特許文献４の技術では、本構造パネルは、連通気泡の硬質フェノールフォームが充填されたハニカム材を用いて、雨水面（表側）にはアルミ繊維マット状材を使用しているが、耐水性に関しての説明がなく、耐水性を実現するための適正なアルミ繊維マット状材の開孔率（密度）などに関する記載もない。また、温度変化でアルミ繊維マット状材は密度変化を起こすが、この変化を防ぐために必要となる繊維部の押さえ方に触れてない。従って、変動する気象条件下の屋外では、アルミ繊維が膨張収縮を繰り返し、アルミ繊維に密度変化が起き多孔構造が変わる。この結果、雨水が浸入し易くなり、又氷結による繊維層の膨張破壊等が起きやすい状態となり、初期吸音機能の低下になるという問題がある。
【先行技術文献】
【特許文献】
【０００８】
【特許文献１】特許第４４２７６０１号
【特許文献２】特許第３６２９４１７号
【特許文献３】特開平０８−０２０９１７号
【特許文献４】特許第３８０６７４４号
【発明の概要】
【発明が解決しようとする課題】
【０００９】
現状の防音壁にはグラスウール等の繊維系材料の吸音層が主として使用されているが、雨水により吸音層の隙間に水分が入り、吸音性を低下させる問題がある。このため水浸入を防止するため、撥水処理のされたガラスクロスを水浸入側に貼り付ける、或いは吸音層全体をフィルムで包む等対策が必要になる。更に吸音面側に吸音層の保護として、水浸入側に水切りの孔あき板、ルーバー（板に水切りの溝）等を設けなければならない。これら対策方法は構造が複雑で厚く重くなり、周波数帯範囲の有効吸音率の幅が狭い課題がある。
【００１０】
グラスウール等繊維系材料は、一旦水が入ると重量が増し、体積減少を起こし吸音に必要な一定厚みと多孔構造をなくす。又水が蒸発しても元の性能条件に回復しない問題がある。
【００１１】
吸音面材として、アルミ繊維マット状材を表面材に使用する防音壁もあるが、長期間にわたり屋外で使用する場合、温度による膨張収縮の繰り返し、雨水浸入、氷結膨張等の自然条件により、アルミ繊維マット状材密度の低下、繊維層の多孔構造破壊の問題がある。
【課題を解決するための手段】
【００１２】
第一の水浸入防止手段は、雨水時に吸音面材の表面に水の表面張力を用いた水膜壁を造る条件を整える。材料はアルミ繊維マット状材を選択し、条件として太さ１００μ以下の繊維を重ねた繊維マット層で、隙間が１００μ以下のアルミ繊維マット状材で芯が密に構成される水膜壁が出来やすい材料を用いる。このアルミ繊維マット状材の密度を安定させるため、アルミエキスバンドメタル（Ａｌｕｍｉｎｕｍ  Ｅｘｐａｎｄｅｄ  Ｍｅｔａｌ）で挟む。更に耐水対策としては、水浸入側面のアルミエキスバンドメタルの菱型サイズを小さくし表面密度を上げ、菱形で出来る堰枠により表面張力が効果的に働き水膜を造り易い条件を整える。
【００１３】
アルミ繊維マット状材の密度と積層構造を長期に安定させるため、吸音層を構成するハニカム材に接着剤を付着させた後、アルミ繊維マット状材面に当て接着剤を浸透させ、アルミ繊維マット状材にハニカム形状の接着区画壁を形成し、水膜が出来易い条件を整える。繊維材に浸透した接着剤は繊維材部の強度も上げ、密度を安定させる手段にもなる。このハニカム形状の接着区画壁を形成したアルミ繊維マット状材と前述のアルミエキスバンドメタル菱形との組合せは表面張力が効果的に作用する条件となり、水膜壁の形成に有効となる。
【００１４】
第二の水浸入防止手段は、２つのエキスバンドメタルで挟まれたアルミ繊維マット状材のアルミ繊維の形状が円柱状のため熱吸収表面積が大きい点にある。表面積の大きいことは熱伝導が優れ、快晴時の温度上昇で繊維材内部及び繊維に接触する芯フォーム部の温度を急速に上げ、アルミ繊維マット状材に付着した水分及び一部内部に浸入した水分の蒸発を促進させる。
【００１５】
吸音層としては含水すると重量増加により体積変化を起こすグラスウール等繊維系を使用しない。本発明吸音層構造は、吸音層の体積変化対策の役割を担う耐水ハニカム材で厚さ及び強度を確保し、吸音層には含水しても体積変化、多孔構造に変化のない硬質連通気泡のフェノールフォームを選択し、ハニカム材セルに充填し用いる。
【発明の効果】
【００１６】
上述の構成を採用することで、１０年間に渡る屋外暴露試験で、毎年、台風に遭ってもパネル重量変化に異常のない結果として表１を得た。台風時に２００〜６００ｇ／ｍ２の一時的な増加があるが、この増加はアルミ繊維マット状材に付着した雨水量分であり、温度上昇により短時間の内に蒸発する。蒸発はアルミ繊維マット状材構造の熱吸収が蒸発促進の補完効果をする。
【００１７】
吸音率について、暴露試験開始時から１０年経過までの各経過年時点でのパネルの一部を切り取り表２で対比したが吸音率（垂直入射法）に差はなく安定である。更にパネルの一部を解体し観察した所、アルミ繊維マット状材（厚さから見た密度変化）及び吸音層の材料であるハニカム材に材料崩壊が起きていないこと及び連通気泡硬質フェノールフォーム材に材料崩壊・気泡異常の材質異常が起きてない事が確認された。
【００１８】
表１、表２の効果が確認できたように、多孔質材の雨水対策として、従来の屋外防音壁で必要条件とされたフィルムによる対策、撥水剤処理による対策、水抜き構造による対策、表面の水切りカバーによる対策等々を本発明によれば必要としないことが判明した。
【００１９】
本発明構造のもう一つの効果は、薄く軽い防音壁パネルが可能となり、基礎工事の低減、設置構造の簡易化、土台部分の負荷低減、支え材料の軽量化及び削減に結び付くことが挙げられる。さらに、吸音率の良さは、防音壁の高さ低減に結び着き、更には全体防音パネルの使用量の削減、材料の削減になる。
【００２０】
薄くて軽い防音パネルは扱いも簡易に出来、従来の高速道路防音壁で課題であった事故時の部分交換も大型重機を用いず簡易に行えるという利点もある。
【図面の簡単な説明】
【００２１】
【図１】本発明の耐候防音壁の断面図
【図２】吸音面材の表面構造を示した図
【図３】吸音面材の接着剤浸透前の断面図
【図４】吸音面材の接着剤浸透後の断面図
【図５】ハニカム形状を示す浸透した接着剤区画壁跡が現れた図
【図６】雨水が当たった場合の吸音面材の断面図
【発明を実施するための形態】
【００２２】
吸音面材は、アルミ純度９９．５％のエキスバンドメタルを用いて、純度９９．７％のアルミ繊維マット状材を圧着で挟んだ構造で構成し、アルミ繊維マット状材の体積開孔率は３９％、全体厚さ１．６ｍｍの材料を選択した。アルミ繊維マット状材を挟むエキスバンドメタルの条件は、吸音面材の表面側に菱形寸法３×４．５ｍｍ、板厚０．４ｍｍを、ハニカム材と接着させる裏面側には、菱形寸法４×８ｍｍ、厚み０．６ｍｍの表面側より大きいサイズの菱形面を選択し、断面構造を図３に示す。芯となるアルミ繊維マット状材は、繊維径が１００μ以下からなり、吸音面材のアルミエキスバンドメタルを含む全体密度は１、６５０ｇ／ｍ２の材料からなる。
【００２３】
耐水表面を形成（水膜形成）させるため、アルミ繊維マット状材の開孔率３９％を活かし、吸音率を表２及び表４を維持できるアルミエキスバンドメタル菱形サイズ及びハニカム材セルサイズの選択が要素になる。本発明では音源側（表面）の菱形サイズを３×４．５ｍｍと小さく、ハニカム接着側は４×８ｍｍと大きい２つのアルミエキスバンドメタルで挟み圧着したアルミ繊維マット状材を選択した。又アルミ繊維マット状材の圧着だけでは不安定な層を固定するため、繊維層に接着剤を浸透させる方法とした。浸透させ繊維密度を固定化させるための輪郭サイズの作製方法として、ハニカム材セルを選択し、セルサイズは１５ｍｍとした。この結果、吸音面材の表面として、表１の雨水に安定な面を実現することが出来た。
【００２４】
音源側のアルミエキスバンドメタル菱形サイズを３×４．５ｍｍにした根拠は、水膜形成に適正なアルミ繊維マット状材の密度を保つ様にアルミ繊維マット状材を固定し、かつ音源側菱形で定まる適正な吸音率を実現するためであり、ハニカム材の接着側のアルミエキスバンドメタル菱形サイズを４×８ｍｍとし、音源側より大きいサイズを選択した根拠は、接着剤浸透に必要な繊維部のむき出し部の面積を確保するためである。
【００２５】
なお、菱形サイズの面積が大き過ぎると圧着しても繊維の浮きが出て、繊維密度の安定が得られず、この条件での接着剤を浸透させる事は適切でない。ハニカム材のセルサイズは、アルミ繊維マット状材の開孔率及び菱形面を潰さず吸音率を維持出来るサイズ及び水膜形成に適正なサイズから選択される。セルサイズ１５ｍｍの選択根拠は表１、表２及び表５のデータによる。
【００２６】
吸音層となるハニカム材は耐水処理がされ、組成はケイ酸マグネシウム含有７０％、パルプ２４％、他６％材で厚さ３０ｍｍ、セルサイズ１５ｍｍを選択する。ハニカム材は、耐水性のあるアルミハニカム等金属ハニカム、塩ビハニカム等樹脂ハニカム、フェノール樹脂等含浸させた紙ハニカム等でも良い。又ハニカムセル形状は六角形に限定されない。
【００２７】
ハニカムセルに充填するフォーム材は、連通気泡の硬質フェノールフォーム材で密度１８〜２１ｋｇ／ｍ３、セルサイズ１００μ以下の微細気泡を有した厚さ２９ｍｍのフォームを選択する。
【００２８】
遮音面材すなわち反射面材は、一般に非通気材を用いるのが適切で、軽量化と電動工具での加工性を重視し、１０５０−Ｈ２４の厚さ１．２ｍｍアルミ材を選択する。
反射面材は金属・樹脂・無機材を単独又は積層での使用も良く、使い方は限定されない。
【００２９】
接着剤は、吸音面材のアルミエキスバンドメタル部菱形４×８ｍｍ側とハニカム材を接着させる部分に酢酸ビニールエマルジョン系を選択し、反射面材の厚さ１．２ｍｍアルミ板面とハニカム材を接着させる部分にはエポキシ系接着剤を選択する。
【００３０】
図３に示す吸音面材の構造ではアルミ繊維マット状材の密度を一定に保つには不安定であり、長期の気候変動下で固定化するためアルミ繊維マット状材に接着剤を浸透させる。接着剤は、不揮発分４０〜４５％、水分５５〜６０％で、粘度２０〜７５Ｐａ・ｓ（２０℃）のエマルジョン系を用いる。接着剤の浸透方法は、セルサイズ１５ｍｍのハニカム材六角形端面に接着剤を付着させ、吸音面材のハニカム材と接着する面を上にして、平らな台の上に横たえ、上部より接着剤の付着したハニカム材を圧接し、接着剤を六角形の形状状態でアルミ繊維マット状材の内部に垂直方向に浸透させ、アルミ繊維マット状材のハニカム材との接着面とは異なる側の面まで浸透させる。諸条件が適切で、最良に仕上がった浸透状態は、図４に示す接着剤区画壁１１及び図５に示す接着剤区画壁跡１２が確認できる状態である。
【実施例】
【００３１】
図１において、Ａは本発明の耐候防音壁を直立使用した場合の全体断面図であり、Ｂは屋外設置した場合の防音壁の土台である。
防音壁Ａの構造は、２つのアルミエキスバンドメタルとそれらによりサンドイッチされたアルミ繊維マット状材１の芯からなる吸音面材Ｃが騒音の音源側にあり、吸音層部分は、ハニカム材４に硬質連通気泡フェノールフォーム材６が充填された構造で、反射面材７には厚さ１．２ｍｍアルミ板材を使用し、吸音面材Ｃとハニカム材４とはハニカム材４の先端部のみに塗布されたエマルジョン系の接着剤５で接着させ、反射面材７とハニカム材４とは反射面材７の全面に塗布されたエポキシ系の接着剤８で接着する構造になっている。
【００３２】
パネル構造の外周枠はアルマイト処理のされた厚さ１．５ｍｍアルミ枠材９でカバーされている。アルミ枠材９とパネル隙間には、水浸入防止と振動吸収のため、シリコーンシール材１０を充填した構造となっている。
【００３３】
これらの主な製造工程の詳細は、先ず、ハニカム材４が吸音面材Ｃと接着する面側のセル壁の先端にエマルジョン系接着剤５を帯状に付着させる。吸音面材Ｃは、図３に示すように、アルミ繊維マット状材１を挟み込んだ２つのアルミエキスバンドメタル２及び３の菱形の大きい方の一面を上にして平たい台に横たえ、上記接着剤５を付着させたハニカム材４の先端部を上部から押し当て、上記エマルジョン系接着剤５を自重でアルミ繊維マット状材１内に落下浸透させ、図４に示すように、落下浸透する接着剤５により、区画壁１１が構成され、やがて接着剤区画壁１１は、上記吸音面材Ｃの他の一面に到達する。
【００３４】
さらに、連通気泡構造を有する硬質フェノールフォーム材６を上記ハニカム材４の他の一面から押し込みハニカム材４のセル空間へ充填させる。次に、上記硬質フェノールフォーム材６を充填させた側のハニカム面に反射面材７をエポキシ系の接着剤８で付着する。
【００３５】
なお、上記とはやや異なる製造工程もある。先ず、ハニカム材４が吸音面材Ｃと接着する面側のセル壁の先端にエマルジョン系接着剤５を帯状に付着させる。吸音面材Ｃは、アルミ繊維マット状材１を挟み込んだ２つのアルミエキスバンドメタル２及び３の菱形の大きい方の一面を上にしてに平たい台に横たえ、上記接着剤５を付着させたハニカム材４の先端部を上部から押し当てる。
【００３６】
接着剤が固まる前に、連通気泡構造を有する硬質フェノールフォーム材６を上記ハニカム材４の他の一面から押し込みハニカム材４のセル空間へ充填させる。この際の硬質フェノールフォーム材６の押し込み圧力で上記エマルジョン系接着剤５をアルミ繊維マット状材１内に浸透させ、上記吸音面材Ｃの他の一面に到達させる。次に、上記硬質フェノールフォーム材６を充填させた側のハニカム面に反射性面材７をエポキシ系の接着剤８で付着する。
【００３７】
図２は吸音面材Ｃのアルミエキスバンドメタル２とアルミ繊維マット状材１が圧着された面を示した図である。１がアルミ繊維マット状材で、２が音源側（屋外面）にある菱形の開孔部を有するアルミエキスバンドメタルである。
【００３８】
図３は接着剤５を浸透させる前の吸音面材Ｃの断面図である。音源側となるアルミエキスバンドメタル２の菱形面サイズが３×４．５ｍｍと小さく、ハニカム材と接着する面のアルミエキスバンドメタル３は４×８ｍｍと大きい。
図３の段階では、アルミ繊維マット状材１はこの２枚のアルミエキスバンドメタル２及び３で圧着された状態で、該２枚のアルミエキスバンドメタル間の距離を一定に保つための側面サポート構造はなく、さらに接着剤等による固定化もされていないのが特徴である。
【００３９】
吸音面材Ｃをもう少し詳しく説明すると、吸音面材Ｃの芯は、純度９９．７％、繊維径１００μ以下の厚さ１．６ｍｍからなるアルミ繊維マット状材１であり、該アルミ繊維マット材１挟む音源側（屋外面）のエキスバンドメタル２は、菱形寸法３×４．５ｍｍ、板厚０．４ｍｍ材であり、他方のハニカム材４を接着させる面のアルミ繊維マット状材１を挟むエキスバンドメタル３の菱形寸法は、４×８ｍｍ、厚み０．６ｍｍである。この吸音面材Ｃの面向きの使い方が重要で、音源側（屋外側）は雨水が当たる面となるため、菱形サイズ３×４．５ｍｍの小さい面を用いる。菱形サイズ４×８ｍｍの面はハニカム材４に付着させる面で、アルミ繊維マット状材１のむき出し面が大きく接着剤５がアルミ繊維マット状材１に浸透し易い面である。
【００４０】
図６は、図３または図４のＸ−Ｘ’断面（上下は逆）であって、雨水が分断され、水滴の表面張力により雨水がアルミ繊維状マット材１の隙間から内部に浸透し難くなる様子を示したものである。すなわち、微小な水滴１３がアルミ繊維マット状材１を構成するアルミ繊維の隙間を埋め、全体としては水膜状となって、それ以上の水の浸入を防ぐ。
【００４１】
ここでアルミ繊維の直径を１００μｍ、体積開孔率を３９％とすると
Ｓ２／（Ｓ＋５０２π）２＝０．３９
より定まるＳ＝１３、４００μｍ２が上記の隙間の面積になり、仮にこの隙間が正方形であれば１辺が約１１６μｍ、仮にこの隙間が円であれば直径が約１３０μｍに相当する。いずれにしても、表面張力により水滴の形状を維持するに十分な約１００μｍ程度の微小な隙間である。
【００４２】
なお、雨水を吸音面材Ｃに当てる実験を行なった直後に、吸音面材Ｃを分解する事で、アルミ繊維マット状材１の雨水が当たる側表面近傍に雨水が水滴として留まり、アルミ繊維マット状材１のハニカム材と接着する面側には雨水が到達していない事が明確に確認できた。
【００４３】
この実験では、吸音面材Ｃとして１７５ｍｍ×８２ｍｍ（面積１４、３５０ｍｍ２）の試験体を直立させ、該試験体の一方の表面に１、５００グラムの水をかけたところ、該試験体の重量は水をかける前の２０４グラムから２０９グラムになり、５グラムが増加した。すなわち、残りの１、４９５グラムの水は該試験体には浸透しなかった。また、水は該試験体の表面から１ｍｍまでの内部にしか浸透せず、１．６ｍｍ厚ある該試験体の裏面には水は到達していなかった。つまり、吸音面材Ｃの厚さが１ｍｍ以上あれば、吸音面材Ｃの裏面に水は到達しない事になる。
【００４４】
図４の接着剤区画壁１１部の役割は、アルミ繊維マット状材１の密度を長期間安定的に固定化する点にある。図３のように吸音面材Ｃを圧着のみで構成するのでは、屋外使用条件での気候変動に耐える構造としては安定性がない。この対策としてハニカム材の壁先端部に付着させた接着剤５をアルミ繊維マット状材１に届くまで浸透させ、接着剤区画壁１１を生成し、接着剤でアルミ繊維マット状材１とアルミエキスバンドメタル２及び３との間を固定させる。この結果、接着剤区画壁１１は、ハニカム形状の先端部からの接着剤がアルミエキスバンドメタル３の面を経由してハニカム形状のまま、もう一つのアルミエキスバンドメタル２の面に達し、そのハニカム形状を、図５の接着剤区画壁跡１２として視認することが出来る。
【００４５】
このハニカム形状をなす接着剤区画壁１１と上記２つのアルミエキスバンドメタル２及び３の菱形枠とが合わさる事で、密度が安定した吸音面材Ｃの面が形成される。表面を小さく仕切られたアルミ繊維マット状材１の表面の壁は雨水の流れ堰となり、雨水を受けた時に表面張力による効果の発揮を促し、水膜壁形成を伴い、防水壁になる。なお、アルミ繊維マット状材１内に浸透した接着剤５の形成する接着剤区画壁１１は、ハニカム材と同一形状をしているので、浸透接着剤５によっては、アルミ繊維マット状材１の実質的な吸音率の低下は発生しない。
【００４６】
本発明の防音パネル構造の耐候性の証明実験として、防音パネルがパネル寸法において高さ１、０００ｍｍ、幅６００ｍｍ、厚さ３３ｍｍで、音源側に菱形サイズが３×４．５ｍｍの小さいアルミエキスバンドメタル２の面を使用し、パネルの周囲に厚さ１．５ｍｍのコ型状の枠材９を嵌め、枠材内部はシリコーンシール材１０で水浸入対策をし、吸音面材Ｃのアルミエキスバンドメタル２のみを雨水が浸入する面とした防音パネルとして垂直に立て、暴露試験を実施した。
【００４７】
その結果が表１で、台風時に１００〜４００ｇ一時的に重量増加があるが、５時間以内に元に戻ってしまうことから、温度上昇による水の蒸発によって戻ると考えられる。したがって、この増加分は、繊維部分に付着残留した水膜部分の増量分と見られる。５年、１０年で暴露パネルの一部を切断解体し、内部材料を観察した所、構成材料の異常及び吸音率に影響を与えるフォーム材の体積減少、気泡形状の変化は観察されてない。
表１
2014020024.tif 000003
【００４８】
また、経年による吸音率の変化が表２である。測定方法は、垂直入射法による。表２より、屋内放置、屋外暴露による差がないことが分かる。
表２
2014020024.tif 000004
【００４９】
図４は、接着剤５を浸透させた後の吸音面材Ｃの断面図を示す。図４において、ハニカム材４の先端部に付着させた接着剤５を用い接着剤区画壁１１を生成するように浸透させる方法は、吸音面材Ｃを構成するアルミ繊維マット状材１を挟む菱形サイズの大きいアルミエキスバンドメタル３の面を上にして平たい台の上に横たえ、上部から接着剤５付きハニカム材４を押し当てた後、加圧しながらフェノールフォーム６を充填する。この際、前述したように、充填時の圧力と接着剤５の自重の双方あるいは片方の力の働きにより、エマルジョン系接着剤材の浸透性の良さの効果もあって、接着剤５はアルミ繊維マット状材１の隙間に浸透する。
【００５０】
使用した接着剤５は酢酸ビニール系エマルジョン形で粘度３５〜６５Ｐａ・ｓ（２３℃）、不揮発分４３〜４５％、水分５２〜５７％で、浸透状態は図４の接着剤区画壁１１で示す通りであり、菱形サイズの小さなアルミエキスバンドメタル２が位置する表面側に六角形形状の輪郭で浸透し、その状態は図５の接着剤区画壁跡１２のように観察される。又接着剤５の使用量が重要で、少なすぎるとアルミ繊維マット状材１に浸透せず、多すぎるとアルミ繊維マット状材１の水平方向に拡散し、吸音に重要な開孔を潰し、吸音率の低下に結びつく。
【００５１】
アルミ繊維マット状材１への接着剤区画壁１１によるアルミ繊維マット状材１の区切り壁は、温度変化によるアルミの膨張収縮による繊維マット状材の密度変化を防ぐだけでなく、含水、乾燥の条件が加えられても性能変化を起こさない。表３及び表４に実験による測定結果を示す。表３は、含水有無による防音効果を比較したものであり、表４は、含水有無による体積、重量変化を比較したものである。
【００５２】
このときの実験条件は、次の通りである。
実験条件：試験装置＝ＢＯＸ外寸法４００×３７０×３４０Ｈ  
厚さ＝３３ｍｍ
音源＝セイコースーパー雷電目覚まし時計＝９３ｄＢ  
測定位置＝音源から１ｍ    測定機器＝リオンＮＡ２７
減音値＝ＢＯＸフタ閉じ条件
表３
2014020024.tif 000005
表４
2014020024.tif 000006
【００５３】
本発明構造の公的機関（財：小林理学研究所）によるＪＩＳＡ１４０９残響室法吸音率の成績が表５ある。パネル構造体は厚さ３３ｍｍ、重量８ｋｇ／ｍ２と薄くて軽い．一方比較すると特許文献２によれば、厚さ９５ｍｍ、重量２５ｋｇ／ｍ２である。又吸音率は２５０〜１、０００の範囲は良いが、範囲を外れると急カーブで低下の傾向を示すが本発明による防音壁は表５に示す通り１、０００Ｈｚ以上でも吸音最大値を維持する。              
表５
2014020024.tif 000007
【産業上の利用可能性】
【００５４】
軽量かつ高性能な屋外防音壁としての用途が見込まれる。
【符号の説明】
【００５５】
Ａ    本発明の耐候防音壁を直立使用した場合の全体断面図
Ｂ    防音壁土台
Ｃ    吸音面材
１    アルミニウム繊維マット状材
２    菱形サイズが小さいアルミエキスバンドメタル（音源側面）
３    菱形サイズが大きいアルミエキスバンドメタル（ハニカム材接着側面）
４    ハニカム材
５    吸音面材層に浸透させる接着剤
６    連通気泡硬質フェノールフォーム
７    反射面材
８    反射面材とハニカム材を接着させる接着剤
９    パネル周囲をカバーする枠材
１０    パネルと枠材を接着シールするシール材
１１    アルミ繊維マット状材に浸透し、ハニカム形状の六角壁を形成する接着剤区画壁
１２    アルミ繊維マット状材表面に染み出したハニカム六角形形状の接着剤区画壁跡
１３    水滴
【図１】
2014020024.tif 000008
【図２】
2014020024.tif 000009
【図３】
2014020024.tif 000010
【図４】
2014020024.tif 000011
【図５】
2014020024.tif 000012
【図６】
2014020024.tif 000013